"少なくとも感光体、トナー、定着装置、及び露光装置を備えたブラック現像部がカラー現像部より後方に位置するフルカラータンデム方式画像形成装置を用い、電子写真感光体上にトナー像を形成する現像工程と、該静電潜像担持体上のトナー像を、電圧が印加されている転写部材を記録材に接触させながら該記録材上へ転写する転写工程と、転写されたトナー像を定着装置で記録材上に定着して定着画像を得る定着工程とを少なくとも有する画像形成方法において、前記定着工程において使用する定着装置が、固定支持された加熱体と、該加熱体に対向配置され、且つ定着フィルムを介して該加熱体に圧接する加圧部材とを有し、該トナー像が該定着フィルムと接するよう、該記録材を該定着フィルムと該加圧部材との間に位置させるものであり、トナーが融点20~120°Cの化合物であって下記一般式Iで示される化合物を含有し、トナーのバインダー樹脂が、少なくともスチレンとアルキルメタアクリレートを共重合成分として含有し、バインダー樹脂のガラス転移点温度が70°C以下であり、バインダー樹脂のゲルパーミュエーションクロマトグラフィーで測定した最大ピーク分子量がポリスチレン換算で1万~12万であることを特徴とする画像形成方法。式中、R1は炭素数10以上のアルキル基または炭素数10以上のアルコキシ基を示し、R2は炭素数10以上のアルキル基、または、-X-COOR3を示す。Xは炭素数6以上の直鎖アルキレン基を示し、R3は炭素数10以上のアルキル基を示す。定着装置が、定着フィルムに対するオイル供給又はオイル塗布を行わないオイルレス定着装置である請求項1に記載の画像形成方法。トナーが重合法によって製造されたものである請求項1又は2に記載の画像形成方法。感光体が、CuKα線によるX線回折においてブラッグ角2θ±0.227.3 ゚に最大回折ピークを有するオキシチタニウムフタロシアニンを含有する電荷発生層と電荷移動層とが積層した感光層を有する請求項1乃至3のいずれかに記載の画像形成方法。少なくとも感光体、トナー、定着装置、及び露光装置を備えたブラック現像部がカラー現像部より後方に位置するフルカラータンデム方式画像形成装置であって、定着装置が、固定支持された加熱体と、該加熱体に対向配置され、且つ定着フィルムを介して該加熱体に圧接する加圧部材とを有し、該トナー像が該定着フィルムと接するよう、該記録材を該定着フィルムと該加圧部材との間に位置させるものであり、トナーが融点20~120°Cの化合物であって下記一般式Iで示される化合物を含有し、トナーのバインダー樹脂が、少なくともスチレンとアルキルメタアクリレートを共重合成分として含有し、バインダー樹脂のガラス転移点温度が70°C以下であり、ゲルパーミュエーションクロマトグラフィーで測定した最大ピーク分子量がポリスチレン換算で1万~12万であることを特徴とする画像形成装置。式中、R1は炭素数10以上のアルキル基または炭素数10以上のアルコキシ基を示し、R2は炭素数10以上のアルキル基、または、-X-COOR3を示す。Xは炭素数6以上の直鎖アルキレン基を示し、R3は炭素数10以上のアルキル基を示す。本発明は、従来の技術における上記課題を解決する為になされたものである。すなわち本発明の目的は、オフセットが生じにくく、定着温度が低くでき、さら細線再現性や階調性に優れる画像を得ることのできる画像形成方法を提供することにある。本発明者らは、上記課題に鑑み鋭意検討した結果、特定の定着装置とトナーのバインダー樹脂の種類との組み合わせを選択することにより、上記課題が解消できることを見出し、本発明に到達した。即ち本発明の要旨は、少なくとも感光体、トナー、定着装置、及び露光装置を備えたブラック現像部がカラー現像部より後方に位置するフルカラータンデム方式画像形成装置を用い、電子写真感光体上にトナー像を形成する現像工程と、該静電潜像担持体上のトナー像を、電圧が印加されている転写部材を記録材に接触させながら該記録材上へ転写する転写工程と、転写されたトナー像を定着装置で記録材上に定着して定着画像を得る定着工程とを少なくとも有する画像形成方法において、前記定着工程において使用する定着装置が、固定支持された加熱体と、該加熱体に対向配置され、且つ定着フィルムを介して該加熱体に圧接する加圧部材とを有し、該トナー像が該定着フィルムと接するよう、該記録材を該定着フィルムと該加圧部材との間に位置させるものであり、トナーが融点20~120°Cの化合物であって下記一般式Iで示される化合物を含有し、トナーのバインダー樹脂が、少なくともスチレンとアルキルメタアクリレートを共重合成分として含有し、バインダー樹脂のガラス転移点温度が70°C以下であり、バインダー樹脂のゲルパーミュエーションクロマトグラフィーで測定した最大ピーク分子量がポリスチレン換算で1万~12万であることを特徴とする画像形成方法に存する。式中、R1は炭素数10以上のアルキル基または炭素数10以上のアルコキシ基を示し、R2は炭素数10以上のアルキル基、または、-X-COOR3を示す。Xは炭素数6以上の直鎖アルキレン基を示し、R3は炭素数10以上のアルキル基を示す。また、本発明の別な要旨は、少なくとも感光体、トナー、定着装置、及び露光装置を備えたブラック現像部がカラー現像部より後方に位置するフルカラータンデム方式画像形成装置であって、定着装置が、固定支持された加熱体と、該加熱体に対向配置され、且つ定着フィルムを介して該加熱体に圧接する加圧部材とを有し、該トナー像が該定着フィルムと接するよう、該記録材を該定着フィルムと該加圧部材との間に位置させるものであり、トナーが融点20~120°Cの化合物であって下記一般式Iで示される化合物を含有し、トナーのバインダー樹脂が、少なくともスチレンとアルキルメタアクリレートを共重合成分として含有し、バインダー樹脂のガラス転移点温度が70°C以下であり、ゲルパーミュエーションクロマトグラフィーで測定した最大ピーク分子量がポリスチレン換算で1万~12万であることを特徴とする画像形成装置に存する。式中、R1は炭素数10以上のアルキル基または炭素数10以上のアルコキシ基を示し、R2は炭素数10以上のアルキル基、または、-X-COOR3を示す。Xは炭素数6以上の直鎖アルキレン基を示し、R3は炭素数10以上のアルキル基を示す。本発明によれば、離型用オイルを定着部材表面に塗布しなくともオフセットが生じなくなり、定着温度もより低くすることができる。その結果、離型用オイルを塗布するための塗布機構が不要となり、装置の小型化、コストダウンが図れる。また、定着温度が低くなることにより、定着装置のウォーミングアップ時間が短くなり、消費電力が低減するとともに、定着ローラや加圧ローラの疲労劣化を防ぎ、定着装置自体の寿命が長くすることができる。まず、本発明の画像形成方法及び、それに用いられる画像形成装置の概要を、フルカラー画像形成方法の一例である非磁性1成分系トナーを使用する電子写真記録装置について説明するが、この一例に限定されるものではない。図1は本発明に用いられる電子写真記録装置の一実施態様の要部構成の概略図であり、感光体1、帯電装置2、露光装置3、現像装置4、転写装置5、クリーニング装置6、及び定着装置7を有している。感光体1は、例えばアルミニウムなどの導電体により形成され、外周面に感光導電材料を塗布して感光層を形成したものである。感光体1の外周面に沿って帯電装置2、露光装置3、現像装置4、転写装置5及び、クリーニング装置6がそれぞれ配置されている。帯電装置2は、例えば周知のスコロトロン帯電器、ローラー帯電器などよりなり、感光体1の表面を所定電位に均一帯電する。露光装置3は、感光体1の感光面にLED、レーザー光などで露光を行って感光体1の感光面に静電潜像を形成するものである。帯電装置としては、接触帯電によるものが好ましい。現像装置4は、アジテータ42、供給ローラー43、現像ローラー44、規制部材45からなり、その内部にトナーTを貯留している。また、必要に応じ、現像装置にはトナーを補給する補給装置図示せずを付帯させてもよく、補給装置にはボトル、カートリッジなどの容器からトナーを補給することができるものである。供給ローラー43は導電性スポンジ等からなるもので、現像ローラー44に当接している。現像ローラー44は、感光体1と供給ローラー43との間に配置されている。現像ローラー44は、感光体1及び供給ローラー43に各々当接している。供給ローラー43及び現像ローラー44は、回転駆動機構によって回転される。供給ローラー43は、貯留されているトナーを担持して現像ローラー44に供給する。現像ローラー44は、供給ローラー43によって供給されるトナーを担持して感光体1の表面に接触させる。現像ローラー44は、鉄、ステンレス鋼、アルミニウム、ニッケルなどの金属ロール、又は金属ロールにシリコン樹脂、ウレタン樹脂、フッ素樹脂などを被覆した樹脂ロールなどからなる。現像ロール表面は、必要に応じ平滑加工したり、粗面加工したりしてもよい。規制部材45は、シリコーン樹脂やウレタン樹脂などの樹脂ブレード、ステンレス鋼、アルミニウム、銅、真鍮、リン青銅などの金属ブレード、金属ブレードに樹脂を被覆したブレード等により形成されている。この規制部材45は、現像ローラー44に当接し、ばね等によって現像ローラー44側に所定の力で押圧一般的なブレード線圧は5~500g/cmされており、必要に応じトナーとの摩擦帯電によりトナーに帯電を付与する機能を具備させてもよい。アジテーター42は、回転駆動機構によってそれぞれ回転されており、トナーを攪拌するとともに、トナーを供給ローラー43側に搬送する。アジテータは、羽根形状、大きさ等を違えて複数設けてもよい。転写装置5は、感光体1に対向して配置された転写チャージャー、転写ローラー、転写ベルトなどよりなる。この転写装置5は、トナーの帯電電位とは逆極性で所定電圧値転写電圧を印加し、感光体1に形成されたトナー像を記録紙Pに転写するものである。クリーニング装置6は、ウレタン等のブレード、ファーブラシなどのクリーニング部材からなり、感光体1に付着している残留トナーをクリーニング部材で掻き落とし、残留トナーを回収するものである。定着装置7は、固定支持された低熱容量の線状加熱体71、定着フィルム72及び加圧部材73を備えているものであり、詳細は後述する。用紙P上に転写されたトナーは、所定温度に加熱された定着フィルム72と加圧部材73の間を通過する際、トナーが溶融状態まで熱加熱され、通過後冷却されて記録紙P上にトナーが定着される。以上のように構成された電子写真現像装置では、次のようにして画像の記録が行われる。即ち、まず感光体1の表面感光面は、帯電装置2によって所定の電位例えば-600Vに帯電される。続いて、帯電されたのちの感光体1の感光面を記録すべき画像に応じて露光装置3によって露光し、感光面に静電潜像を形成する。そして、その感光体1の感光面に形成された静電潜像の現像を現像装置4で行う。現像装置4は、供給ローラー43により供給されるトナーを現像ブレード45により薄層化されるとともに、所定の極性ここでは感光体1の帯電電位と同極性であり、負極性に摩擦帯電されて、現像ローラー44に担持し、搬送して感光体1の表面に接触させる。現像ローラー44からいわゆる反転現像法により感光体1の表面に静電潜像に対応するトナー像が形成される。そしてこのトナー像は、転写装置5によって用紙Pに転写される。この後、感光体1の感光面は転写されずに残留しているトナーがクリーニング装置6で除去される。記録紙P上の転写後トナーは定着装置7を通過させて熱定着することで、最終的な画像が得られる。次に、非磁性1成分系トナーをフルカラーとして使用するタンデム方式電子写真記録装置の一例について説明する。図2はフルカラータンデム方式の主要構成の概略図であり、感光体1、帯電装置2、露光装置3、ブラック現像装置4k、シアン現像装置4c、イエロー現像装置4y、マゼンタ現像装置4m、転写装置5、及び定着装置7を有し、ここではクリーニング装置は省略した。カラー画像はマゼンタ、イエロー、シアン、及びブラックの各トナーを多層に重ねて所望する色に調整することでフルカラー画像を得ることができる。タンデム方式の場合、カラー現像部がブラック現像部より前に位置する方がブラックトナーの逆転写などによる混色が少なくなりよいこと、及びブラック現像部がカラー現像部より後ろに位置する方がブラックだけの単色で画像形成する場合にカラートナーの感光体カブリによる混色が少なくなること、及びカラー現像部をショートパスして記録紙を搬送することでブラック画像形成の速度をアップすることができるので好ましい。本発明の画像形成方法をフルカラー画像形成に適用する場合には、この様なシアン、マゼンタ、イエローのカラー現像部が前の位置にあり、ブラック現像部がカラー現像部より後に位置するタンデム方式に好適である。なお、シアン、マゼンタ、イエローのカラー現像部の位置する順番は適時自由に変更することができる。本発明は、トナーのバインダー樹脂を特定の材料を選択し、かつ、定着方式として特定のものを選択することを特徴とする。本発明に用いられるトナーは、少なくともバインダー樹脂及び着色剤を含み、必要に応じ、帯電制御剤、ワックス、その他の添加剤を含むことが出来る。本発明に用いられるトナーを製造する方法としては、粉砕法によるものと重合法によるものがある。粉砕法によって製造する場合は、適切な粉砕器を選択して本発明の規定に合致するトナーとする必要がある。一方、本発明のトナーを効率よく作成するには重合法を用いた方が好ましい。また、本発明の粒径、円形度を持つトナーを作成すること、更には、粒度分布の制御の観点から乳化重合凝集法を用いることが更に好ましい。トナーに使用されるバインダー樹脂としては、従来、スチレン系樹脂、ポリエステル樹脂、エポキシ樹脂、フェノキシ樹脂等が知られており、一般にカラートナーには従来ポリエステル樹脂が使用されることが多かった。しかしながら、ポリエステル樹脂は離型用オイルが定着部材表面に塗布されている場合には優れた性能を示すが、離型用オイルがない場合にはオフセットが生じやすく好ましくない。そこで、本発明では、トナーのバインダー樹脂として、スチレンとアルキルメタアクリレートとを共重合成分として含有するポリマーを用いる。本発明のカラートナーのバインダー樹脂の最大ピーク分子量は、GPCによるポリスチレン換算で1~12万であり、好ましくは、2万~10万であり、さらに好ましくは3万~7万である。最も好ましくは4万~6万である。分子量が小さすぎると本発明で用いる特定の定着部材を使用してもオフセットが発生しやすく、大きすぎると定着性が悪くなるので好ましくない。分子量ピークは2つ以上あってもよいが、好ましくは単一ピークである。その際、分子量分布に肩があったり、高分子量側にテーリングしていても良い。バインダー樹脂の合成に使用されるアルキルメタアクリレートとしては、メチルメタアクリレート、エチルメタアクリレート、プロピルメタアクリレート、ブチルメタアクリレート、n-オクチルメタアクリレート、2-エチルヘキシルメタアクリレート、ラウリルメタアクリレート、ステアリルメタアクリレート等が挙げられ、特に好ましくはn-ブチルメタアクリレートである。また、さらに3番目のビニル化合物を共重合させることもできる。例えば、メタアクリル酸、アクリロニトリル、アクリルアミド、酢酸ビニル、無水マレイン酸、N-ビニルピロリドン、ブタジエン等を挙げられる。これら単量体の共重合比は該ポリマーのガラス転移点温度が70°C以下になるよう決定される。特に好ましくは該ポリマーのガラス転移点が20°C以上65°C以下であり、さらに好ましくは30°C以上60°C以下である。第3のモノマー成分を含有する場合には、スチレンとアルキルメタアクリレートが共重合モノマー全体の80重量以上含有されていることが好ましく、特に好ましくは90重量以上である。スチレンとアルキルメタアクリレートの比は、最適な比率はアルキルメタアクリレートの種類によって異なるが、通常、10/90~90/10の重量比の範囲から選択され、例えばスチレンとn-ブチルアクリレートの場合、重量比で40/60~75/25が好ましく、特に好ましくは60/40~70/30の範囲で使用される。多官能ビニル化合物としては、上記単官能モノマーと共重合するものならば特に限定はなく、例えばエチレングリコール、プロピレングリコール、ブチレングリコール、ヘキシレングリコールのジメタアクリレート;ジビニルベンゼン;ペンタエリスリトール、トリメチロールプロパン等の3級以上のアルコールのジメタアクリレート、トリメタアクリレート等が挙げられる。好ましい添加量は0~5重量の範囲、特に好ましくは0~3重量の範囲、さらに好ましくは0~1重量である。多すぎると定着性が悪くなったり、OHP上の画像の透明性が悪くなるので好ましくない。多官能ビニル化合物の共重合によりテトラヒドロフランに不溶のゲル分が生成するが、ゲル分のポリマー全体に占める量は好ましくは60重量以下、特に好ましくは20重量以下である。GPCは上記ゲル分を除去した後に測定される。着色剤は無機顔料または有機顔料、有機染料のいずれでも良く、またはこれらの組み合わせでも良い。これらの具体的な例としては、カーボンブラック、アニリンブルー、フタロシアニンブルー、フタロシアニングリーン、ハンザイエロー、ローダミン系染顔料、クロムイエロー、キナクリドン、ベンジジンイエロー、ローズベンガル、トリアリルメタン系染料、モノアゾ系、ジスアゾ系、縮合アゾ系染顔料など、公知の任意の染顔料を単独あるいは混合して用いることができる。フルカラートナーの場合にはイエローとしてベンジジンイエロー、モノアゾ系、縮合アゾ系染顔料、マゼンタとしてキナクリドン、モノアゾ系染顔料、シアンとしてフタロシアニンブルーをそれぞれ用いるのが好ましい。これらの内、シアン着色剤としては、ピグメントブルー15:3、イエロー着色剤としてはピグメントイエロー74、ピグメントイエロー93、マゼンタ着色剤としてはキナクリドン系化合物、ピグメントレッド238、ピグメントレッド269、ピグメントレッド57:1、ピグメントレッド48:2が好ましく用いられる。着色剤の添加量は、バインダー樹脂100重量部に対して2~25重量部の範囲が好ましい。本発明に用いられるトナーには、帯電量、帯電安定性付与のため、帯電制御剤を添加しても良い。帯電制御剤としては、従来公知の化合物が使用される。例えば、ヒドロキシカルボン酸の金属錯体、アゾ化合物の金属錯体、ナフトール系化合物、ナフトール系化合物の金属化合物、ニグロシン系染料、第4級アンモニウム塩及びこれらの混合物が挙げられる。帯電制御剤の添加量はバインダー樹脂100重量部に対し、0.1~5重量部の範囲が好ましい。本発明に用いられるトナーには、離型性付与のため、ワックスを添加しても良い。ワックスとしては、離型性を有するものであればいかなるものも使用可能である。具体的には、カルナバワックス、ライスワックス等の植物系ワックス、アルキル変成シリコン等の固形シリコン系ワックス、ステアリン酸アミド等のアミド系ワックス、高級脂肪酸アルコール系ワックス、高級脂肪酸エステル系ワックス、ポリエチレン、ポリプロピレン等の合成炭化水素系ワックス及びこれらの混合物が挙げられる。これらワックスは通常融点20~120°Cの化合物であり、好ましい具体的構造としてはオレイン酸アミド、ステアリン酸アミド、エルカ酸アミド等のカルボン酸アミド化合物;ネオペンチルグリコール、ペンタエリスリトール、トリメチロールプロパン、ジペンタエリスリトール等の多価アルコールの脂肪酸エステル化合物脂肪酸としては具体的には、ラウリン酸、ステアリン酸、ベヘン酸、オレイン酸、パルミチン酸等が挙げられる。;パラフィンワックス;下記一般式Iで示されるエステル化合物、ケトン化合物が挙げられる。式中、R1はアルキル基またはアルコキシ基を示し、R2はアルキル基、または、-X-COOR3を示す。また、前記R2中のXはアルキレン基を示し、R3はアルキル基を示す。R1はアルキル基またはアルコキシル基であり、炭素数はそれぞれ10以上、好ましくは16以上、更に好ましくは20以上である。R2は炭素数10以上、好ましくは16以上、特に好ましくは20以上のアルキル基であるか、あるいは、-X-COOR3で表される基であることが好ましい。ここでXが、炭素数6以上の直鎖アルキレン基が好ましく、R3が炭素数10以上、特に好ましくは20以上のアルキル基である。R2が-X-COOR3で表されるときは、R1はアルコキシル基すなわちジエステルであることが好ましい。具体例としては、ジ-n-デシルケトン、ジ-n-ドデシルケトン、ジ-n-ステアリルケトン、ジ-n-イコシルケトン、ジ-n-ベヘニルケトン、ジ-n-テトラコシルケトン等の脂肪族ケトン類;セバシン酸ジドデシル、セバシン酸ジステアリル、セバシン酸ジベヘニル等の脂肪酸ジエステル類;ラウリン酸ステアリル、ラウリン酸ベヘニル、ステアリン酸ステアリル、ステアリン酸ベヘニル、ベヘン酸ベヘニル等の脂肪酸モノエステル類等が挙げられる。また、これらの混合物も好適である。これらのうち、DSCの吸熱ピークの半値幅が15°C以下であるものが特に好ましい。これら化合物をトナー中へ添加する方法は、バインダー中に予め溶解または分散しておいてよいし、また、着色剤等を混練する際に同時に添加してもよい。予め添加する方法としては、バインダー樹脂と共に有機溶媒中に溶解又は懸濁した後、減圧蒸留等により溶媒を除去する方法、あるいはバインダー樹脂の重合過程でモノマー中に添加、重合する方法がある。また、懸濁重合、乳化重合粒子凝集等による重合トナーに添加することもできる。懸濁重合法、乳化重合凝集法を用いれば5~30部の多量添加が可能であるので、必要に応じ多量に添加しても良い。添加量はバインダー樹脂100重量部に対して、0~30重量部、好ましく2~30重量部である。また、オイルレス定着を行う場合には、添加量はバインダー樹脂100重量部に対して、5~30重量部が好ましい。これらはワックスは、バインダー樹脂等に化学的結合、例えば、グラフト化等はなされておらず、単に結合しているだけである。次に、本発明に用いられるトナーの好ましい製造法として重合法について説明する。まず、乳化重合凝集法にて本発明に用いられる静電荷像現像用トナーを得る場合は、着色剤、帯電制御剤、ワックスは分散液の状態で用いられる。これらは以下の様にして得る事ができる。例えば、それぞれの物質をポリオキシエチレンアルキルフェニルエーテル等で代表されるノニオン系の界面活性剤、アルキルベンゼンスルホン酸塩で代表されるアニオン系の界面活性剤、4級アンモニウム塩で代表されるカチオン系の界面活性剤等と水中に添加し、メディア等を入れた機械的粉砕法を使用する事により容易に作製できる。又、必要に応じて水溶性の有機溶剤を添加しても良い。それぞれの物質の分散径は、0.001~5μm、好ましくは0.01~1μmの範囲である。乳化重合凝集法では、ポリマー乳化液に着色剤分散液、帯電制御剤分散液、ワックス分散液等を混合し、温度、塩濃度、pH等を適宜制御することによってこれらを凝集しトナーを製造する。得られたトナーは、表面に界面活性剤等が残存する。これらを除去するため適宜酸洗浄、アルカリ洗浄、水洗浄等を実施しても良い。懸濁重合法では、重合性単量体に着色剤、帯電制御剤、ワックス等を混合し、ディスパーザー等の分散機を用いて分散処理を行い、この分散処理後の単量体組成物を水混和性媒体の中で適当な攪拌機を用いてトナー粒径に造粒し、その後重合性単量体を重合させてトナーを製造する。懸濁安定剤を用いる場合には、重合後にトナーを酸洗浄する事により容易に除去できる、水中で中性又はアルカリ性を示すものを選ぶことが好ましい。さらに、粒度分布の狭いトナーが得られるものを選ぶことが好ましい。これらを満足する懸濁安定剤としては、リン酸カルシウム、リン酸三カルシウム、リン酸マグネシウム、水酸化カルシウム、水酸化マグネシウム等が挙げられる。それぞれ単独で、あるいは2種以上組み合わせて使用する事ができる。これらの懸濁安定剤は、ラジカル重合性単量体に対して1~10重量部使用する事ができる。乳化重合凝集法及び懸濁重合法に用いられる重合開始剤としては、公知の重合開始剤を1種又は2種以上組み合わせて使用する事ができる。例えば、過硫酸カリウム、2,2’-アゾビスイソブチロニトリル、2,2’-アゾビスイソ2,4-ジメチルバレロニトリル、ベンゾイルパーオキサイド、ラウロイルパーオキサイド、又はレドックス系開始剤などを使用する事ができる。これらの内、乳化重合凝集法ではレドックス系開始剤が好ましく、懸濁重合法ではアゾ系開始剤が好ましい。上記方法によりトナーを製造した後に、ポリマー乳化液、着色剤分散液、帯電制御剤分散液、ワックス分散液等を添加しトナー表面を被覆することにより、カプセル構造を持つトナーとしても良い。本発明に用いられる静電荷像現像用トナーには、流動性や現像性を制御する為に公知の外添剤を添加しても良い。外添剤としては、シリカ、アルミナ、チタニア、等の各種無機酸化粒子必要に応じて疎水化処理する、ビニル系重合体粒子等が使用できる。外添剤の添加量は、トナー粒子に対して0.05~5重量部の範囲が好ましい。本発明のトナーは、2成分現像剤、マグネタイト含有トナー等の磁性1成分現像剤、非磁性1成分現像剤に適用することができる。本発明のトナーを2成分現像剤として用いる場合には、トナーと混合して現像剤を形成するキャリアとしては、公知の鉄粉系、フェライト系、マグネタイト系キャリア等の磁性物質または、それらの表面に樹脂コーティングを施したものや磁性樹脂キャリアを用いる事ができる。キャリアの被覆樹脂としては、一般的に知られているスチレン系樹脂、アクリル樹脂、スチレンアクリル共重合樹脂、シリコーン系樹脂、変性シリコーン系樹脂、フッ素系樹脂等が利用できるが、これらに限定されるものではない。キャリアの平均粒径は、特に制限はないが10~200μmの平均粒径を有するものが好ましい。これらのキャリアは、トナー1重量部に対して5~100重量部使用する事が好ましい。本発明においては、トナーの形状を定量化する方法として、東亜医用電子製フロー式粒子像分析装置FPIA-2000にてトナーを測定し、下記式IIより求められた値の50における累積粒度値に相当する円形度を50円形度と定義する。円形度=粒子投影面積と同じ面積の円の周長/粒子投影像の周長II本発明におけるトナーの50円形度は、トナー粒子の凹凸の度合いを示し、トナーが完全な球形の場合1となる。表面形状が複雑になるほど円形度の値は小さくなる。本発明に用いられるトナーは、この円形度が、0.9~1であることが好ましく、0.95~1であることが更に好ましい。円形度が上記範囲であれば、特に1200dpi以上の高精細画像を形成する際に有効である。また、本発明においては、トナーの粒子径を規定する方法として、ベックマンコールター株式会社製の精密粒度分布測定装置コールターカウンターマルチサイザーIIを用いる。本発明に用いられるトナーは、上記コールターカウンターで測定した体積平均粒径が3~8μmであることが好ましく、4~8μmであることが更に好ましい。また、トナーの粒度分布としてはシャープなもののほうが着色剤や帯電制御剤等均一に分布して帯電性が均一となりやすく好ましい。具体的には、下記式IIIを満たすトナーが好ましい。1.0≦体積平均粒径/個数平均粒径≦1.3IIIまた、0.6μm~2.12μmの微細な粒子を測定するには、東亜医用電子製フロー式粒子像分析装置FPIA-2000を用いる。フロー式粒子像分析装置による0.6μm~2.12μmの粒子の測定値個数が全粒子数の20以下であるトナーが好ましい。これは、微細な粒子が一定量より少ないことを意味しているが、微細な粒子が少ない場合には、トナーの流動性が向上し、着色剤や帯電制御剤等均一に分布して帯電性が均一となりやすい。また、0.6μm~2.12μmの微粒子数は、全粒子数の15以下が更に好ましい。また、該微粒子の下限は特になく、全く存在しないのが最も好ましいが、それは製造上困難であり通常1以上である。次に、本発明で用いる定着装置について説明する。図3に示すごとく定着装置は典型的には、固定支持された低熱容量の線状加熱体71、定着フィルム72及び加圧部材73を備えている。一般に定着フィルム72は、駆動ローラ74と従動ローラ75による駆動テンションによってしわを生じることなく移動する。定着フィルムの材質としては、公知の耐熱フィルムを用いることができるが、具体的には例えば、ポリイミド、ポリエーテルイミド、PES、PFAが用いられ、これの少なくとも画像当接側にPTFE、PAF等のフッ素樹脂に導電剤を添加した離型層をコートしたエンドレスフィルムが好ましい。定着フィルムの総厚は、通常20~100μmであり、好ましくは30~50μmである。また、離型層の厚さは通常1~15μmであり、好ましくは3~10μmである。加圧部材73は、金属あるいは耐熱性樹脂の芯上にゴム弾性層を設けたものが用いられ、好ましくは更に表面層にフッ素樹脂を含む被覆層を有する。線状加熱体71は、少なくとも記録材の幅手方向の長さより長い長手長を有する低熱容量金属基板に、抵抗材料を塗設したものが好ましく用いられる。次に本発明で用いられる感光体を説明する。本発明に用いられる感光体は、導電性支持体上に、電荷発生層と電荷移動層が積層された積層型感光体が好ましく用いられる。電荷発生層と電荷移動層は、通常は、電荷発生層の上に電荷移動層が積層された構成をとるが、逆の構成でも良い。また、これらの他に、接着層、ブロッキング層等の中間層や、保護層など、電気特性、機械特性の改良のための層を設けても良い。導電性支持体としては周知の電子写真感光体に採用されているものがいずれも使用できる。導電性支持体は、具体的には例えばアルミニウム、ステンレス、銅等の金属ドラム、シートあるいはこれらの金属箔のラミネート物、蒸着物が挙げられる。更に、金属粉末、カーボンブラック、ヨウ化銅、高分子電解質等の導電性物質を適当なバインダーとともに塗布して導電処理したプラスチックフィルム、ブラスチックドラム、紙、紙管等が挙げられる。また、金属粉末、カーボンブラック、炭素繊維等の導電性物質を含有し、導電性となったプラスチックのシートやドラムが挙げられる。また、酸化スズ、酸化インジウム等の導電性金属酸化物で導電処理したプラスチックフィルムやベルトが挙げられる。電荷発生層は、少なくともバインダーポリマー、及び電荷発生剤を含んでおり、本発明においては、電荷発生剤としてオキシチタニウムフタロシアニンが用いられる。これに、必要に応じ有機光導電性化合物、色素、電子吸引性化合物等を含んでいても良い。電荷発生層に用いられるバインダーとしては、スチレン、酢酸ビニル、塩化ビニル、アクリル酸エステル、メタクリル酸エステル、ビニルアルコール、エチルビニルエーテル等のビニル化合物の重合体及び共重合体、ポリビニルアセタール、ポリカーボネート、ポリエステル、ポリアミド、ポリウレタン、セルロースエステル、セルロースエーテル、フェノキシ樹脂、けい素樹脂、エポキシ樹脂等が挙げられる。オキシチタニウムフタロシアニンとバインダーポリマーとの割合は、特に制限はないが、一般には、オキシチタニウムフタロシアニン100重量部に対し、5~500重量部、好ましくは20~300重量部のバインダーポリマーを使用する。本発明の好ましい実施態様の一つは、電荷発生剤として、CuKα線によるX線回折においてブラッグ角2θ±0.227.3 ゚に最大回折ピークを示す結晶型オキシチタニウムフタロシアニンを用いるものである。この結晶型オキシチタニウムフタロシアニンは、例えば特開昭62-67094号公報の第2図同公報ではII型と称されている、特開平2-8256号公報の第1図、特開昭64-17066号公報の第1図、特開昭63-20365号公報の第1図、電子写真学会誌第92巻1990年発行第3号第250~258頁同刊行物ではY型と称されているに示されたものであり、27.3°に最大回折ピークを示すことが特徴である。また、この結晶型オキシチタニウムフタロシアニンは27.3°以外に通常7.4 ゚、9.7 ゚、24.2 ゚にピークを示す。本明細書では、本発明に用いられる結晶型オキシチタニウムフタロシアニンを、学術発表での呼称に従いY型と呼ぶこととする。上記のY型オキシチタニウムフタロシアニンを電荷発生剤として用いると、感光体が高感度、高γとなり、特に高精細画像を形成する場合及び装置を小型、高速化する場合に有効である。電荷発生層の膜厚は、通常0.05~5μm、好ましくは0.1~2μmである。電荷移動層は、少なくともバインダー及び電荷移送剤を含んでおり、これに、必要に応じ、酸化防止剤、増感剤、可塑剤、流動性付与剤、架橋剤等の各種添加剤が含まれていても良い。電荷移送剤としては、ポリ-N-ビニルカルバゾール、ポリスチリルアントラセンのような複素環化合物や縮合多環芳香族化合物を側鎖に有する高分子化合物、低分子化合物としては、ピラゾリン、イミダゾール、オキサゾール、オキサジアゾール、トリアゾール、カルバゾール等の複素環化合物、トリフェニルメタンのようなトリアリールアルカン誘導体、トリフェニルアミンのようなトリアリールアミン誘導体、フェニレンジアミン誘導体、N-フェニルカルバゾール誘導体、スチルベン誘導体、ヒドラゾン化合物などが挙げられ、特に、置換アミノ基やアルコキシ基のような電気供与性基、あるいはこれらの置換基を有する芳香族環基が置換した電子供与性の大きい化合物が挙げられる。更に、電荷移動層には必要に応じバインダーポリマーが用いられる。バインダーポリマーとしては、上記キャリアー移動媒体との相溶性が良く、塗膜形成後にキャリアー移動媒体が結晶化したり、相分離することのないポリマーが好ましく、それらの例としては、スチレン、酢酸ビニル、塩化ビニル、アクリル酸エステル、メタクリル酸エステル、ブタジエン等のビニル化合物の重合体及び共重合体、ポリビニルアセタール、ポリカーボネート、ポリエステル、ポリスルホン、ポリフェニレンオキサイド、ポリウレタン、セルロースエステル、セルロースエーテル、フェノキシ樹脂、けい素樹脂、エポキシ樹脂等が挙げられる。キャリアー移動媒体が高分子化合物の場合は、特にバインダーポリマーを用いなくても良いが、可とう性の改良等で混合することも行われる。低分子化合物の場合は、成膜性のため、バインダーポリマーが用いられ、その使用量は、通常キャリアー移動媒体100重量部に対し50~3000重量部、好ましくは70~1000重量部の範囲である。電荷移動層にはこの他に、塗膜の機械的強度や、耐久性向上のための種々の添加剤を用いることができる。このような添加剤としては、周知の可塑剤や、種々の安定剤、流動性付与剤、架橋剤等が挙げられる。次に、感光体に潜像を形成するために露光を行う露光装置としては、デジタル露光を行う装置が用いられるが、上記のY型オキシチタニウムフタロシアニンを用いる場合には、吸光度を考慮すると、600~850nmのレーザー光を発する露光装置が好ましい。更に具体的には、635nm付近、650nm付近、780nm付近、830nm付近のレーザー光を発する露光装置が好ましい。以下本発明の実施例を用いて説明する。実施例1~5、比較例1~2。トナーの製造方法以下の例で部とあるのは重量部を意味する。また、重合体粒子の平均粒径及び分子量は、それぞれ下記の方法により測定した。平均粒径:光散乱法粒子径測定器コールター社製によって測定した。重量平均分子量:ゲルパーミエーションクロマトグラフィーGPCにより測定した。溶媒:THF、検量線:標準ポリスチレン[製造例1]重量平均分子量以下Mwと略記3.4万、数平均分子量以下Mnと略記1.5万、ピーク分子量以下Mpと略記3.2万、ガラス転移点温度以下Tgと略記50°Cのスチレンとn-ブチルアクリレート共重合ポリマー非架橋で1山分子量分布100部、フタロシアニンブルー4部を配合、混練し、粉砕、分級して体積平均粒径9.0μmのトナーを得た。T1とする。[製造例2]スチレン80部、2-エチルヘキシルアクリレート20部、フタロシアニンブルー4部、スチレンアクリル系樹脂Mw=2万6部、アルキル変性シリコーン日本ユニカー社製F101-158部をサンドグラインダーミルで10時間処理し、顔料を分散させた。これに、アゾビスイソブチロニトリル1.6部を溶解させた。この混合液をリン酸三カルシウムを5含む水200部に投入し、ホモミキサーで8000rpmで3分処理した。処理液を500mlガラスフラスコ冷却管、攪拌機、窒素ガス導入管を備えたものに導入した。N2雰囲気下、80°Cに加温し、反応を9時間継続したところ、Mp=3.5万、Tg=66°C、Sp=115°C、体積平均粒径8.3μmの懸濁重合トナーを得た。T2とする。[製造例3]攪拌装置、過熱冷却装置、濃縮装置、及び各原料助剤仕込み装置を備えたガラス製反応器にベヘン酸ベヘニルを主成分とするエステルワックス日本油脂社製ユニスターM-2222SL、Mp=74のエマルジョン20部固形分として、ドデシルベンゼンスルホン酸0.4部、脱イオン水ワックスエマルジョン中の水分を含む400部を仕込み、窒素気流下で90°Cに昇温した。その後、下記のモノマー類、開始剤を添加し、7時間乳化重合を行った。スチレン80部アクリル酸ブチル20部アクリル酸3部トリクロロブロモメタン1部2過酸化水素水溶液43部2アスコルビン酸水溶液43部重合反応終了後冷却し、乳白色の重合体一次粒子エマルジョンを得た。得られたエマルジョンの平均粒径は300nm、重合体のMw=4.0万、Mp=3.5万であった。上記樹脂エマルジョン120部固形分として荷電制御剤ボントロンE-825分散液1部固形分として青色色素EP-700BlueGA大日精化製7部以上の混合物をディスパーザーで分散攪拌しながら1時間かけて室温から60°Cまで昇温し、その後、更にpH=3.0に調節して攪拌しながら70°Cに昇温して3時間保持した後、pH=7.0に調節し、95°Cに昇温して3時間保持した。その後得られた会合粒子のスラリーを冷却し、桐山ロートで濾過、水洗し、45°Cの送風乾燥機で10時間乾燥することにより体積平均粒径7.8μmのトナーが得られた。T3とする[製造例4]市販のポリメチルメタアクリレートp-MMA、Tg=105°C微粒子エマルジョン綜研化学社製、ME-300、平均粒径0.1μm、樹脂分濃度24wt18.6部を脱塩水1430mlで希釈して攪拌しておき、これに製造例1と同じ組成であって、さらに細かく粉砕したトナー平均粒径6.3μm100重量部を室温で徐々に添加してスラリーとし、室温のまま4時間攪拌を続けた。スラリーを静置すると、固形分が沈降し上澄み液は透明になりp-MMA微粒子は粉砕トナーにすべて付着しカプセル化が終了した。続いて付着した微粒子をトナー上に固着するため60°Cに昇温し2時間保持した後、冷却して濾過、水洗、乾燥して体積平均粒径7.5μmのカプセル化トナーを得た。T4とする[製造例5]ソープフリー乳化重合により得られたポリエチルメタアクリレートp-EMA、Tg=60°C微粒子エマルジョン平均粒径0.1μm、樹脂分濃度1.83wt239.3gを用い、製造例4と同様にH1トナー100重量部とでスラリーを形成させてカプセル化に続いて固着処理を行い、濾過、水洗、乾燥して体積平均粒径7.0μmのカプセル化トナーを得た。T5とする。[製造例6]比較トナービスフェノールAのエチレンオキサイド付加物、エチレングリコール、フタル酸から合成されたポリエステル樹脂Tg=65°C、Sp=110°C、Mw=2.5万、Mp=2.2万100部、フタロシアニンブルー5部、LR147日本カーリット社製帯電制御剤4部を配合混練し、粉砕、分級して体積平均粒径9.0μmのトナーを得た。T6とする。[製造例7]比較トナートリメリト酸を1重量追加した以外は製造例6と同様にして体積平均粒径9.0μmのトナーを得た。T7とする。感光体の製造-1Y型オキシチタニウムフタロシアニン4部、ポリビニルブチラール2部を、4-メトキシ-4-メチル-2-ペンタノン300部と共に、サンドグラインダーミルで8時間分散した。これを、アルミニウムドラム30mmΦに浸漬塗布により塗布し、膜厚0.2μmのキャリア発生層を形成した。次いで、キャリア移動媒体として4-2,2-ジフェニルエテニル-N,N-ジフェニルベンゼンアミンを100部とポリカーボネート樹脂ユーピロンZ200100部からなる膜厚20μmの電荷移動層を積層し、積層型感光層を有する電子写真感光体を得たこれをPC1とする。評価法以上のようにして得られた感光体、及びトナーをCASIO社製ColorPageprestoN4-612IIに搭載し、さらに定着部分を取り除いて改造を施したものを用い、露光を600dpiで行い下記の通り評価した。結果を第1表に示す。定着温度領域及び定着温度幅定着試験は、図3に示す構造をする定着器を用いた。未定着のカラートナー像を担持した記録紙を用意し、フィルムの表面温度を100°C~200°Cまで変化させ、定着部に搬送し、排紙されたときの定着状態を観察した。定着時にフィルムにトナーのオフセットが生じず、定着後の記録紙上のトナーが十分に記録紙に接着している温度領域を定着温度領域とする。このオフセットが生じない定着温度の下限温度をTL、上限温度をTUとしたとき、TU-TLをその定着温度幅とした。解像度プリント画像上に1mmあたり等間隔の縦線をもうけて評価した。600dpiでは、6本、9本、12本もうけて評価した。"